(57)【要約】本開示では、熱暴走に耐性があり、高温での動作に耐える電池のカソード材料として使用することができる、ナノコンポジットおよび電池が提示される。ナノコンポジットには、非導電性ポリマーと、多孔質炭素材料の複数の超薄シートを含むカーボンフィラーが含まれる。非導電性ポリマーとカーボンフィラーは相乗的に作用して、熱安定性の向上、表面積の増大、およびナノコンポジットに対する電気化学的性質の向上をもたらす。例えば、ナノコンポジットを電極材料として含む電池は、室温から高温（例えば、１００℃またはそれを超える温度）までの広い温度範囲にわたって、性能および安定性が向上していることが示された。これらの電池は、石油産業で使用されるダウンホール機器などの高温で動作するデバイスに、安全で信頼性の高い電源を提供することにより、重要なニーズを満たす。【特許請求の範囲】
【請求項１】
（ａ）非導電性ポリマーおよび（ｂ）カーボンフィラーを含むナノコンポジットであって、前記カーボンフィラーが多孔質炭素材料の複数の超薄シートを含み、各シートの厚さが約１〜約５個の単一原子である、ナノコンポジット。
【請求項２】
前記多孔質炭素材料が、多孔質の還元型酸化グラフェンを含む、請求項１に記載のナノコンポジット。
【請求項３】
多孔質炭素材料の超薄シートの少なくとも一部の各々が、平均径が２ｎｍ〜５ｎｍの範囲の複数の細孔を含む、請求項１または２に記載のナノコンポジット。
【請求項４】
前記ナノコンポジットが、前記カーボンフィラーを０．１％〜２％の範囲の重量パーセントで含む、請求項１から３のいずれか一項に記載のナノコンポジット。
【請求項５】
前記多孔質炭素材料の前記複数のシートの少なくとも一部の平均シート厚さが、１ｎｍ〜４ｎｍの範囲である、請求項１から４のいずれか一項に記載のナノコンポジット。
【請求項６】
前記多孔質炭素材料のＢＥＴ表面積が、約２００ｍ２／ｇまたはそれを超える、請求項１から５のいずれか一項に記載のナノコンポジット。
【請求項７】
前記非導電性ポリマーが、ポリスチレン、ポリ（メチルメタクリレート）（ＰＭＭＡ）、およびポリスチレンとポリ（メチルメタクリレート）のコポリマーからなる群から選択されるメンバーであるか、またはそれを含む、請求項１から６のいずれか一項に記載のナノコンポジット。
【請求項８】
前記ナノコンポジットの導電率が、約１０−４Ｓ／ｃｍまたはそれを超える、請求項１から７のいずれか一項に記載のナノコンポジット。
【請求項９】
前記多孔質炭素材料が、マイクロ波照射を使用して調製される、請求項１から８のいずれか一項に記載のナノコンポジット。
【請求項１０】
前記ナノコンポジットのガラス転移温度が、約９０℃またはそれを超える、請求項１から９のいずれか一項に記載のナノコンポジット。
【請求項１１】
前記ナノコンポジットが、（ｉ）結合剤、（ｉｉ）導電性添加剤、または（ｉ）と（ｉｉ）の両方をさらに含む、請求項１から１０のいずれか一項に記載のナノコンポジット。
【請求項１２】
前記ナノコンポジット中の前記結合剤および前記導電性添加剤の合計重量パーセントが、５％〜２０％の範囲である、請求項１１に記載のナノコンポジット。
【請求項１３】
前記ナノコンポジットが、５０μｍ〜２００μｍの範囲の厚さのフィルムである、請求項１１または１２に記載のナノコンポジット。
【請求項１４】
硫黄をさらに含む、請求項１１〜１３のいずれか一項に記載のナノコンポジット。
【請求項１５】
前記硫黄の重量パーセントが、４０％〜８０％の範囲である、請求項１４に記載のナノコンポジット。
【請求項１６】
カソードを含むリチウムイオン電池であって、前記カソードが、請求項１１〜１３のいずれか一項に記載のナノコンポジットを含む、リチウムイオン電池。
【請求項１７】
（ｉ）前記リチウムイオン電池の比容量が、約２５℃で１００〜６００ｍＡｈ／ｇの範囲であり；かつ
（ｉｉ）前記リチウムイオン電池の比容量が、約１００℃で５〜２０ｍＡｈ／ｇの範囲である、請求項１６に記載のリチウムイオン電池。
【請求項１８】
前記リチウムイオン電池の約２５℃での可逆容量が、５０〜２００ｍＡｈ／ｇの範囲であり、約１００℃での可逆容量が、５〜２０ｍＡｈ／ｇの範囲である、請求項１６または請求項１７に記載のリチウムイオン電池。
【請求項１９】
最初の充電サイクルの初期の比充電容量と比較して、２５℃で１００回の充電／放電サイクルの後、前記リチウムイオン電池がその比容量の少なくとも９０％を保持している、請求項１６〜１８のいずれか一項に記載のリチウムイオン電池。
【請求項２０】
最初の充電サイクルの初期の比充電容量と比較して、約１００℃で１００回の充電／放電サイクルの後、前記リチウムイオン電池がその比充電容量の少なくとも９０％を保持している、請求項１６〜１９のいずれか一項に記載のリチウムイオン電池。
【請求項２１】
アノード；および
電解質
をさらに含む請求項１６〜２０のいずれか一項に記載のリチウムイオン電池。
【請求項２２】
カソードを含むリチウム硫黄電池であって、前記カソードが請求項１４または請求項１５に記載の前記ナノコンポジットを含む、リチウム硫黄電池。
【請求項２３】
アノード；および
電解質
をさらに含む、請求項２２に記載のリチウム硫黄電池。
【請求項２４】
ナノコンポジットを調製する方法であって、前記方法が、
各シートの厚さが約１〜約５個の単一原子である、多孔質炭素材料の複数の超薄シートの少なくとも一部を、非導電性ポリマーマトリックス前駆体および重合開始剤をとともに接触させ、それによりナノコンポジット混合物を形成するステップと；
前記ナノコンポジット混合物をマイクロ波で照射するステップと；
前記ナノコンポジット混合物を加熱して前記ポリマーマトリックス前駆体を重合させ、それによりナノコンポジットを形成するステップとを含む方法。
【請求項２５】
前記多孔質炭素材料の前記複数の超薄シートが、
マイクロ波照射下、鋳型前駆体と還元剤の存在下で酸化グラフェンを還元して、鋳型化された複数の還元型酸化グラフェン（ＲＧＯ）シートを得るステップであって、各鋳型化されたＲＧＯシートがその前記基底面上の複数の鋳型化された領域を覆う複数の鋳型を含むステップと；
少なくとも一部の前記複数の鋳型を前記ＲＧＯシートから除去して、前記多孔質炭素材料の前記複数の超薄シートを形成するステップとを含む方法によって調製される、請求項２４に記載の方法。
【請求項２６】
前記ナノコンポジット混合物を形成するステップの後に、前記ナノコンポジット混合物を硫黄と接触させるステップを含む、請求項２４または請求項２５に記載の方法。
【発明の詳細な説明】
【技術分野】
【０００１】
関連出願への相互参照
本願は、２０１８年１月９日付で出願された米国特許出願第１５／８６６，１２２の利益を主張し、その全内容は参照によりその全文が本明細書に組み込まれる。
【０００２】
分野
本開示は一般に、ナノコンポジット、より詳細には、高圧での動作に耐えるように設計された電池（例えば、リチウムイオン電池、リチウム硫黄電池、または両方）のカソード材料に関する。
【背景技術】
【０００３】
背景
充電式電池は、電気自動車および携帯用電子デバイスなどの幅広い消費者向けデバイスに電力を供給するために使用される。しかし、これらの電池は、故障の影響を受けやすく、バッテリーが過充電、過放電、または高温で動作する場合などの「悪用条件」では安全ではない可能性がある。例えば、臨界温度よりも高い温度で動作すると、充電式電池は熱暴走を起こす可能性がある。熱暴走の間、高温が電池内で一連の発熱反応を引き起こし、電池の温度を急速に上昇させる。熱暴走は、電池の故障、デバイスの損傷、ユーザーへの害を引き起こす可能性がある。熱暴走の間、電極材料（例えば、アノードおよびカソード材料）は反応性が高く、不安定である可能性があるため、充電式電池は火災および爆発を起こす可能性がある。熱暴走が起こらない場合でも、リチウムイオン電池で使用されるカソード材料は、高温で動作させると性能の低下の影響を特に受けやすい。例えば、リチウム金属酸化物系のカソード材料は、容量が失われる可能性がある。したがって、熱暴走に耐性があり、高温で動作させた場合に、より安全で、より信頼性が高く、より安定している、改良されたカソード材料が必要とされている。
【発明の概要】
【課題を解決するための手段】
【０００４】
要旨
本開示では、熱暴走に耐性があり、高温での動作に耐える充電式電池のカソード材料として使用することができる、ナノコンポジットおよび電池が提示される。ナノコンポジットには、非導電性ポリマーと、多孔質炭素材料の複数の超薄シートを含むカーボンフィラーが含まれる。非導電性ポリマーとカーボンフィラーは相乗的に作用して、熱安定性の向上、表面積の増大、およびナノコンポジットに対する電気化学的性質の向上をもたらす。例えば、ナノコンポジットを電極材料として含む電池は、室温から高温（例えば、１００℃またはそれを超える温度）までの広い温度範囲にわたって、性能および安定性が向上していることが示された。これらの電池は、石油産業で使用されるダウンホール機器などの高温で動作するデバイスに、安全で信頼性の高い電源を提供することにより、重要なニーズを満たす。
【０００５】
本開示は、低濃度の多孔質炭素材料の超薄シートの存在下で、非導電性ポリマーの電気化学活性を改善することができるという認識を包含する。例えば、特定の実施形態では、ナノコンポジットは超薄シートをたった２％またはそれ未満の重量パーセントで含む場合がある。さらに、多孔質炭素材料の超薄シートの電気化学活性は、シートが非導電性ポリマー中に分散している場合に（炭素材料の単位重量あたりに）改善することができるため、高温での動作に耐えることができる充電式電池用の高性能ナノコンポジットカソード材料が得られる。特定の理論に縛られることを望むものではないが、非導電性ポリマー中に均一に分布している超薄多孔質炭素シートは、Ｌｉ＋挿入の活性サイトの増加、ナノコンポジット内のＬｉ＋の有効拡散距離の低下、ナノコンポジットへの導電率の向上、充電および放電中の電荷移動抵抗の低下、およびＬｉ＋挿入および抽出中の局所的な体積変化に対する構造安定性の向上をもたらすと考えられる。さらに、ナノコンポジットには非導電性ポリマーが含まれているが、コンポジットの導電率は予想外に高いので（例えば、１０−４ジーメンス／センチメートル（Ｓ／ｃｍ）またはそれを超える）、ナノコンポジットをカソード材料として使用することができる。
【０００６】
本開示に記載される利点を達成するために、ナノコンポジットに比較的少量のカーボンフィラーが必要とされる。例えば、カーボンフィラーを１％の重量パーセントで含むナノコンポジットは、カーボンフィラーのみよりも熱的に安定している。カーボンフィラーは、非導電性ポリマーの熱安定性も向上させる。例えば、ナノコンポジットのガラス転移温度は、非導電性ポリマーのみの場合よりも高い。カーボンフィラーを添加すると、非導電性ポリマーの電気化学的活性は向上する。例えば、カソード材料として使用する場合、カーボンフィラーを１％の重量パーセントで含むナノコンポジットは、カーボンフィラーのみの比容量（約４２０ｍＡｈ／ｇ）の４０％以上（約１８０ミリアンペア時／グラム（ｍＡｈ／ｇ））を保持する。言い換えれば、使用するカーボンフィラーの量が１００倍低下しても、電池の容量の４０％は保持される。そのため、カーボンフィラーはナノコンポジット内の非導電性ポリマーと組み合わせると、単位重量あたりの効果が高くなる。必要とされるカーボンフィラーは少ないため、カソード材料を低コストで調製することができる。
【０００７】
特定の実施形態では、本開示に記載されるナノコンポジットは、従来のリチウム金属酸化物に基づくなどのカソード材料よりも、性能がよく、より安定しており、コストが低い場合がある。例えば、本開示に記載されるナノコンポジットは、高温（例えば、９０℃超）で安定していることができ、高温での１００回またはそれを超える充電／放電サイクルの後でさえ一貫した電気化学的性質を有し得る。例えば、本開示に記載されるナノコンポジットは、高温での数回の充電／放電サイクル後に、従来のリチウム金属酸化物に基づくカソード材料の特徴的な容量減衰の影響を受けない可能性がある。本開示に記載される方法は、マイクロ波照射に基づいており、多くの既存の方法よりも必要とする化学添加物が少ない。よって、本開示に記載される方法は、カソード材料を調製するための既存の方法よりも費用がかからない可能性がある。その上、本開示に記載されるカソード材料は、多くの既存の代替物よりも安全で毒性が低い。
【０００８】
特定の実施形態では、本開示に記載される電池（例えば、リチウムイオン電池およびリチウム硫黄電池）は、高温で動作する場合、従来の電池よりも安全である。例えば、本開示に記載される電池では、１または複数の短絡が高温で発生しない可能性があり、電池が高温で熱暴走しない可能性がある。したがって、本開示に記載されるナノコンポジットおよび電池は、安全なエネルギー蓄積デバイスおよび高温で動作するデバイスで使用することができる。例えば、本開示に記載される電池は、石油産業において、高温に直面する油井およびその他の石油関連用途の状態を監視するために使用されるようなダウンホール機器に電力を供給するために使用され得る。
【０００９】
一態様では、本開示は、（ａ）非導電性ポリマー（例えば、ポリスチレン、ポリ（メチルメタクリレート）（ＰＭＭＡ）、またはポリスチレンとＰＭＭＡのコポリマーなどの電気絶縁ポリマー）および（ｂ）カーボンフィラーを含むナノコンポジットに関する。カーボンフィラーには、多孔質炭素材料の複数の超薄シートが含まれる。各シートの厚さは約１〜約５個の単一原子である。
【００１０】
特定の実施形態では、多孔質炭素材料には、多孔質の還元型酸化グラフェン（例えば、穴のある（ｈｏｌｅｙ）還元型酸化グラフェン（ＨＲＧＯ））が含まれる。
【００１１】
特定の実施形態では、多孔質炭素材料の超薄シートの少なくとも一部の各々には、平均径が２ナノメートル（ｎｍ）から５ｎｍの範囲の複数の細孔（例えば、穴）が含まれる。
【００１２】
特定の実施形態では、ナノコンポジットは、カーボンフィラーを０．１％〜２％の範囲の重量パーセントで含む。重量パーセントは、非導電性ポリマーとカーボンフィラーの総重量に基づく。
【００１３】
特定の実施形態では、多孔質炭素材料の複数のシートの少なくとも一部の平均シート厚さは、１ｎｍ〜４ｎｍの範囲である。例えば、平均シート厚さは、走査型電子顕微鏡法を使用して評価することができる。
【００１４】
特定の実施形態では、多孔質炭素材料は、約２００平方メートル／グラム（ｍ２／ｇ）またはそれを超えるブルナウアー−エメット−テラー（ＢＥＴ）表面積を有する。
【００１５】
特定の実施形態では、非導電性ポリマーは、ポリスチレン、ポリ（メチルメタクリレート）（ＰＭＭＡ）、またはポリスチレンとＰＭＭＡのコポリマーであるか、またはこれらを含む。特定の実施形態では、非導電性ポリマーはポリスチレンである。
【００１６】
特定の実施形態では、ナノコンポジットの導電率は、約１０−４ジーメンス／センチメートル（Ｓ／ｃｍ）またはそれを超える。
【００１７】
特定の実施形態では、多孔質炭素材料は、マイクロ波照射を、例えば、９００ワット（Ｗ）またはそれを超える電力で使用して調製される。
【００１８】
特定の実施形態では、ナノコンポジットのガラス転移温度は約９０℃またはそれを超える温度である。
【００１９】
特定の実施形態では、ナノコンポジットには、（ｉ）結合剤（例えば、ポリフッ化ビニリデン）、（ｉｉ）導電性添加剤（例えば、カーボンブラック）、または（ｉ）と（ｉｉ）の両方も含まれる。
【００２０】
特定の実施形態では、ナノコンポジット中の結合剤と導電性添加剤の合計重量パーセントは、５％〜２０％の範囲である。例えば、ナノコンポジット中の結合剤と導電性添加剤の合計重量パーセントは、約１０％であってよい。合計重量パーセントは、（ｉ）非導電性ポリマー、（ｉｉ）カーボンフィラー、および（ｉｉｉ）ナノコンポジットに存在する結合剤、導電性添加剤または両方の総重量に基づく。ナノコンポジット中の結合剤の量はゼロであってよい；または、ナノコンポジット中の導電性添加剤の量はゼロであってよい；またはナノコンポジットは、結合剤と導電性添加剤の両方を含んでよい。
【００２１】
特定の実施形態では、ナノコンポジットは、５０マイクロメートル（μｍ）〜２００μｍの範囲の厚さのフィルムである。特定の実施形態では、ナノコンポジットは、１０μｍ〜２０μｍの範囲の厚さのフィルムである。
【００２２】
特定の実施形態では、ナノコンポジットは、硫黄（例えば、硫黄元素、硫黄含有塩、硫黄とリチウムを含有する塩、硫黄／グラフェンコンポジット、またはこれらの組合せ）をさらに含む。
【００２３】
特定の実施形態では、硫黄の重量パーセントは４０％〜８０％の範囲である。例えば、硫黄の重量パーセントは、６０％〜８０％または７０％〜８０％であってよい。重量パーセントは、（ｉ）非導電性ポリマー、（ｉｉ）カーボンフィラー、（ｉｉｉ）ナノコンポジットに存在する結合剤、導電性添加剤、または両方、および（ｉｖ）硫黄の総重量に基づく。
【００２４】
一態様では、本開示は、カソードを含むリチウムイオン電池に関する。カソードには、前述のナノコンポジットが含まれる。
【００２５】
特定の実施形態では、リチウムイオン電池の比容量（例えば、比充電／放電容量）は、約２５℃で１００〜６００ミリアンペア時／グラム（ｍＡｈ／ｇ）（例えば、比充電容量が１９０ｍＡｈ／ｇ、比放電容量が１７７ｍＡｈ／ｇ）である。例えば、比容量は、１００ミリアンペア／グラム（ｍＡ／ｇ）の電流密度で測定することができる。リチウムイオン電池の比容量（例えば、比充電／放電容量）は、約１００℃で５〜２０ｍＡｈ／ｇ（例えば、比充電容量が１３．５ｍＡｈ／ｇ、比放電容量が１４．５ｍＡｈ／ｇ）である。例えば、比容量は、１００ｍＡ／ｇの電流密度で測定することができる。
【００２６】
特定の実施形態では、リチウムイオン電池の約２５℃での可逆容量が、５０〜２００ｍＡｈ／ｇの範囲であり、約１００℃での可逆容量が、５〜２０ｍＡｈ／ｇの範囲である。例えば、可逆容量は、１００ｍＡ／ｇの電流密度で測定することができる。
【００２７】
特定の実施形態では、最初の充電サイクルの初期の比充電容量と比較して、２５℃で１００回の充電／放電サイクルの後、リチウムイオン電池がその比容量（例えば、比充電／放電容量）の少なくとも９０％を保持している。
【００２８】
特定の実施形態では、最初の充電サイクルの初期の比充電容量と比較して、約１００℃で１００回の充電／放電サイクルの後、リチウムイオン電池がその比充電容量（例えば、比充電／放電容量）の少なくとも９０％を保持している。
【００２９】
特定の実施形態では、リチウムイオン電池は、アノード（例えば、リチウム金属、リチウム金属酸化物、または炭素材料）および電解質［例えば、有機溶媒（例えば、エチレンカーボネートまたはジメチルカーボネート）中のリチウム含有塩（例えば、六フッ化リン酸リチウム）］をさらに含む。
【００３０】
一態様では、本開示は、カソードを含むリチウム硫黄電池に関する。カソードには、前述のナノコンポジットが含まれる。
【００３１】
特定の実施形態では、リチウム硫黄電池は、アノード（例えば、リチウム金属またはリチウム金属酸化物）および電解質［例えば、塩（例えば、有機溶媒（例えば、１，２−ジメトキシエタン（ＤＭＥ）または１，３−ジオキソラン（ＤＯＬ））中のビス（トリフルオロメタン）スルホンイミドリチウム塩（ＬｉＴＦＳＩ））］をさらに含む。
【００３２】
一態様では、本開示は、ナノコンポジットを調製する方法に関する。この方法は、多孔質炭素材料の複数の超薄シートの少なくとも一部を、非導電性ポリマーマトリックス前駆体（例えば、スチレンまたはメタクリル酸メチル）および重合開始剤（例えば、過酸化ベンゾイル）とともに接触させ、それによりナノコンポジット混合物を形成することを含む。超薄シートの各々の厚さは約１〜約５個の単一原子である。この方法は、ナノコンポジット混合物をマイクロ波で（例えば、少なくとも９００Ｗのマイクロ波電力で）照射することを含む。この方法は、ナノコンポジット混合物を（例えば、少なくとも７０℃の温度で、または７０℃〜９０℃の範囲の温度で）加熱して、ポリマーマトリックス前駆体を重合させ、それによりナノコンポジットを形成することを含む。
【００３３】
特定の実施形態では、多孔質炭素材料の複数の超薄シートは、マイクロ波照射下（例えば、少なくとも９００Ｗのマイクロ波電力で少なくとも２分間）、鋳型前駆体と還元剤の存在下で酸化グラフェンを還元して、鋳型化された複数の還元型酸化グラフェン（ＲＧＯ）シートを得ることを含む方法を使用して調製される。例えば、鋳型前駆体は、少なくとも１０％の重量パーセントで水に溶解したＡｇＮＯ３であってよく、この重量パーセントは、ＡｇＮＯ３と水の重量に基づく（９重量部の水ごとに少なくとも１重量部のＡｇＮＯ３）。さらに、例えば、還元剤はヒドラジン水和物であってよく、少なくとも２．５％の重量パーセント（鋳型前駆体、水、および還元剤の総重量に基づく）で、例えば、２．５％〜７．５％の範囲の重量パーセントで添加されてよい。鋳型化された各ＲＧＯシートは、ＲＧＯシートの基底面上の複数の鋳型化された領域を覆う複数の鋳型（例えば、Ａｇナノ粒子）を含む。この方法は、複数の鋳型の少なくとも一部をＲＧＯシートから除去することを含む。例えば、鋳型は、鋳型およびその下にある鋳型化された領域をマイクロ波照射下で硝酸に溶解し、多孔質炭素材料の複数の超薄シート（例えば、複数の穴のある還元型酸化グラフェン（ＨＲＧＯ）シート）を形成することにより除去することができる。例えば、マイクロ波照射は、少なくとも９００Ｗのマイクロ波電力で印加することができる。例えば、マイクロ波照射は、９００Ｗ〜１８００Ｗの範囲のマイクロ波電力で印加することができる。複数の細孔の位置は、各鋳型化されたＲＧＯシートの基底面上の複数の鋳型化された領域の位置に対応し得る。
【００３４】
特定の実施形態では、ナノコンポジット混合物が形成された後、それを硫黄と接触させる。例えば、ナノコンポジット混合物は、硫黄元素、硫黄含有塩、硫黄とリチウムを含有する塩、硫黄／グラフェンコンポジット、またはこれらの組合せと接触させてよい。ナノコンポジット中の硫黄の重量パーセントは、５０％〜８０％の範囲であってよい。例えば、硫黄の重量パーセントは、６０％〜８０％、または７０％〜８０％の範囲であってよい。重量パーセントは、ナノコンポジット（硫黄を含む）の総重量に基づく。
【図面の簡単な説明】
【００３５】
本開示の前述およびその他の目的、実施態様、特徴、および利点は、添付の図面と併せて以下の説明を参照することにより、より明らかになり、よりよく理解されるであろう。
【図１Ａ】図１Ａは、例示的な実施形態によるナノコンポジットを調製するための方法を示すブロック図である。
【図１Ｂ】図１Ｂは、例示的な実施形態によるＨＲＧＯを調製するための方法を示すブロック図である。
【図２】図２は、例示的な実施形態によるナノコンポジットを示すブロック図である。
【図３】図３は、例示的な実施形態による電池を示すブロック図である。
【図４】図４は、例示的な実施形態によるサンプルの例のＸ線回折（ＸＲＤ）パターンのプロットである。
【図５】図５Ａは、例示的な実施形態によるＡｇＮＰｓ／ＲＧＯサンプルの例の走査型電子顕微鏡写真である。図５Ｂは、例示的な実施形態によるＨＲＧＯサンプルの例の走査型電子顕微鏡写真である。図５Ｃは、例示的な実施形態による１％ＨＲＧＯ／ＰＳナノコンポジットの例の走査型電子顕微鏡写真である。図５Ｄは、例示的な実施形態によるポリスチレン（ＰＳ）の走査型電子顕微鏡写真である。
【図６】図６Ａは、例示的な実施形態によるＨＲＧＯサンプルの例の透過型電子顕微鏡写真である。図６Ｂは、例示的な実施形態による、１％ＨＲＧＯ／ＰＳナノコンポジットの例の低倍率での透過型電子顕微鏡写真である。図６Ｃは、例示的な実施形態による、１％ＨＲＧＯ／ＰＳナノコンポジットの例の拡大された倍率での透過型電子顕微鏡写真である。
【図７】図７Ａは、例示的な実施形態によるＨＲＧＯサンプルの例の窒素吸着−脱着等温線のプロットである。図７Ｂは、例示的な実施形態によるＨＲＧＯサンプルの例のＢａｒｒｅｔｔ−Ｊｏｙｎｅｒ−Ｈａｌｅｎｄａ（ＢＪＨ）の細孔直径分布のプロットである。
【図８】図８は、例示的な実施形態による、ＨＲＧＯ／ＰＳナノコンポジットの例におけるＨＲＧＯの導電率と重量パーセントのプロットである。
【図９】図９は、例示的な実施形態による、ポリスチレンおよび、異なる量のＨＲＧＯを含有するＨＲＧＯ／ポリスチレンナノコンポジットの例の、ポリスチレンの示差走査熱量測定（ＤＳＣ）（熱流対温度）曲線である。
【図１０】図１０は、例示的な実施形態による、１％ＨＲＧＯ／ＰＳナノコンポジットの例を用いて調製したリチウムイオン電池の、室温（約２５℃）での電圧と比容量のプロットである。
【図１１】図１１は、例示的な実施形態による、１％ＨＲＧＯ／ＰＳナノコンポジットの例を用いて調製したリチウムイオン電池の、室温（約２５℃）での比容量と充電／放電サイクル数のプロットである。
【図１２】図１２は、例示的な実施形態による、１％ＨＲＧＯ／ＰＳナノコンポジットの例を用いて調製したリチウムイオン電池の、約１００℃での電圧と比容量のプロットである。
【図１３】図１３は、例示的な実施形態による、１％ＨＲＧＯ／ＰＳナノコンポジットの例を用いて調製したリチウムイオン電池の、約１００℃での比容量と充電／放電サイクル数のプロットである。
【発明を実施するための形態】
【００３６】
本開示の特徴および利点は、同様の参照文字が全体を通して対応する要素を識別する図面と併せて解釈されると、以下に示される詳細な説明から、より明らかになるであろう。図面中、同様の参照番号は、一般に、同一要素、機能上類似する要素、または構造上類似する要素を示す。
【００３７】
定義
約、およそ：  本開示で使用される、「約」または「およそ」という用語は、数字に関して、特に明記しない限り、または文脈から明白でない限り、数のいずれかの方向（大きい方向または小さい方向）に２０％、１０％、５％、１％、または０．５％の範囲内にある数を含むために使用される（そのような数が可能な値の１００％を超える場合を除く）。
【００３８】
アノード：  本開示で使用される、「アノード」という用語は、電池のアノードを指す。酸化反応はアノードで起こる。
【００３９】
カソード：  本開示で使用される、「カソード」という用語は、電池のカソードを指す。還元反応はカソードで起こる。
【００４０】
容量、比容量、比充電容量：  本開示で使用される、「容量」という用語は、所与負荷での電池の放電電流（例えば、単位はアンペア（Ａ）またはミリアンペア（ｍＡ））と放電時間（例えば、単位は時間（ｈ））の積を意味する。例えば、「容量」はアンペア時（Ａｈ）またはミリアンペア時（ｍＡｈ）で表すことができる。本開示で使用される、「比容量」という用語は、所与重量の電極材料についての（例えば、電池のアノード材料として使用される所与重量のナノコンポジットについての）所与負荷の電池の放電電流と放電時間の積を意味する。例えば、「比容量」はアンペア時／グラム（Ａｈ／ｇ）またはミリアンペア時／グラム（ｍＡｈ／ｇ）で表すことができる。特定の実施形態では、「比容量」は、「比放電容量」とも呼ばれる。本開示で使用される、「比充電容量」という用語は、所与重量の電極材料についての（例えば、アノード材料として使用される所与重量のナノコンポジットについての）所与負荷の電池の充電電流と充電時間の積を意味する。例えば、「比充電容量」は、Ａｈ／ｇまたはｍＡｈ／ｇで表すことができる。
【００４１】
充電／放電サイクル、サイクル：  本開示で使用される、「充電／放電  サイクル」および「サイクル」という用語は、電池の充電、放電、またはその両方のプロセスを指す。例えば、単一の充電／放電サイクルには、電池を充電することと放電することが含まれる。特定の実施形態では、電池は、放電サイクル中に完全にまたは部分的に放電されてよい。例えば、充電サイクル中に、電池の容量の１００％、９０％、８０％、７０％、またはそれ未満が放電され得る。同様に、特定の実施形態では、電池は、充電サイクル中に完全にまたは部分的に充電されてよい。例えば、電池は、充電サイクル中にその全容量の１００％、９０％、８０％、７０％、またはそれ未満まで充電され得る。
【００４２】
充電／放電率：  本開示で使用される、「充電／放電率」という用語は、電池が充電および放電される割合の尺度を指す。例えば、「充電／放電率」は、電流または電流密度として表すことができる。例えば「充電／放電率」は、電池の最大充電容量に対していわゆるＣレートとして表すことができる。
【００４３】
ダウンホール機器：  本開示で使用される、「ダウンホール機器」という用語は、油井の内部の状態を測定するために使用される装置を指す。例えば、ダウンホール機器  には、油井の内部の圧力を測定するための圧力センサ、または油井の内部の温度を測定するための温度センサが含まれ得る。本開示で使用される、「油井」という用語は、地下の炭化水素貯留層から地表に炭化水素（例えば、油）を運ぶように設計された、地球のボーリング（例えば、ドリル穴またはトンネル）を意味する。
【００４４】
酸化グラフェン：  本開示で使用される、「酸化グラフェン」という用語は、炭素、酸素、および水素の化合物の超薄シートから実質的になる材料を指し、各シートの厚さは炭素環の単層によって定義される（例えば、炭素環の１層は、およそ１原子の厚さであり、炭素環の端部には、炭素環の面の上方、炭素環の面の下方、またはこれらの組合せに酸素含有部分が結合している）。特定の実施形態では、炭素、酸素、および水素は、さまざまな比率で存在し得る。酸化グラフェンは、例えば、グラファイトを強い酸化剤で処置することによって得ることができる。特定の実施形態では、酸化グラフェンにはドーパントが含まれてよい；特定の実施形態ではドーパントは存在しない。ドーパントの例には、ホウ素および窒素が挙げられる。
【００４５】
高圧：  本開示で使用される、「高圧」という用語は、気圧（１気圧）よりも高い圧力を指す。例えば、油井は、一般に、油井の高い温度、坑井から含油層へと延びる水柱からの静水圧、貯油層にポンプで流体を注入および排出することによって起こる圧力、ならびに、貯油層内のガスおよび流体などからの内部圧力源のために、石油の回収中は高圧の条件下にある。高圧の例は、例えば、少なくとも１気圧、少なくとも１０ポンド／平方インチゲージ（ｐｓｉｇ）、少なくとも５０ｐｓｉｇ、少なくとも１００ｐｓｉｇ、少なくとも２００ｐｓｉｇ、少なくとも５００ｐｓｉｇ、少なくとも１０００ｐｓｉｇ、少なくとも２０００ｐｓｉｇ、少なくとも３０００ｐｓｉｇ、または少なくとも５０００ｐｓｉｇである。
【００４６】
高温：  本開示で使用される、「高温」という用語は、約８０℃〜約１００℃の温度を指す。例えば、貯油層は、掘削または石油の回収中に、８０℃〜１００℃  またはそれを超える温度であり得る。
【００４７】
改善、増加、低下、減少：  本開示で使用される、「改善」、「増加」、「低下」、「減少」という用語、またはそれらの文法的に同等の用語は、ベースラインまたは他の基準測定値に対する値を示す。特定の実施形態では、適切な基準測定値は、これらの条件の特定の変化（例えば、温度の上昇）が存在しない（例えば、以前の）特定の基準条件下での（例えば、平均周囲温度に近い温度での）測定であるか、またはそれを含むことができる。
【００４８】
非導電性ポリマー：  本開示で使用される、「非導電性ポリマー」という用語は、電気を伝導しないポリマー材料を指す。例えば、「非導電性ポリマー」は、電気絶縁体の機能を果たすことができる。例えば、非導電性ポリマーの導電率は、約１０−１４Ｓ／ｍまたはそれ未満であり得る。対照的に、ポリアセチレン、ポリピロール、およびポリアニリンなどの「導電性ポリマー」は導電性であり、導電体の機能を果たすことができる。
【００４９】
多孔質：  本開示で使用される、「多孔質」とは、複数の細孔または穴を含むことを意味する。例えば、本開示に記載される多孔質炭素材料の超薄シートには複数の細孔が含まれ、これは、一部の実施形態では、２ｎｍ〜５ｎｍの範囲の平均細孔直径を有する。
【００５０】
安定した：  本開示で使用される、「安定した」という用語は、物理的性質が実質的に変化しないこと、または使用可能な寿命にわたって性能が実質的に低下しないことを指す。例えば、安定したナノコンポジットは、ナノコンポジットが使用される製品の所定の使用可能な寿命の間、実質的な物理的変化を受けない。例えば、充電式電池用の安定した電極は、繰り返し使用した後もその充電容量を実質的に保持する。
【００５１】
実質的に：  本開示で使用される、「実質的に」という用語は、特徴または特性の合計またはほぼ合計の範囲または程度を示す定性的な状態を指し、ここで「ほぼ合計」とは、全体の２０％、１０％、５％、１％、または０．５％以内（いずれの方向も）を指す。
【００５２】
二次元（２Ｄ）材料：  本開示で使用される、「２Ｄ材料」という用語は、およそ１原子の厚さの単層によって規定される厚さを有する超薄シートから実質的に構成される材料を指す。例えば、グラフェン、還元型酸化グラフェン、および六方晶窒化ホウ素は二次元材料である。特定の実施形態では、２Ｄ材料にはドーパントが含まれてよい；特定の実施形態ではドーパントは存在しない。ドーパントの例には、炭素、ホウ素および窒素が挙げられる。
熱安定性：  本開示で使用される、「熱安定性」という用語は、材料が高温で安定している程度の尺度を指す。例えば、熱安定性の優れた電極材料は、高温で安定したままであるが、熱安定性の劣った電極材料は、変化（例えば、化学的または構造的変換）を受けて、性能の低下を導く可能性がある。
【００５３】
超薄：  本開示で使用される、「超薄」という用語は、単一原子の厚さの１桁または２桁の範囲内の単層によって定義される厚さを有することを指す。例えば、超薄シートの平均シート厚さは、２０ｎｍ以下、例えば、５ｎｍ〜２０ｎｍの範囲であり得る。その他の実施形態では、超薄シートは、１０原子以下、５原子以下、３原子以下、２原子以下、または約１原子の直径に等しい平均厚さを有してよい。例えば、超薄シートは、約０．３ｎｍ〜１．５ｎｍの厚さであってよい。
【００５４】
詳細な説明
本開示に記載されるシステム、アーキテクチャ、デバイス、方法、およびプロセスは、本開示に記載される実施形態からの情報を用いて開発された変形形態および適応形態を包含することが企図される。本開示に記載されるシステム、アーキテクチャ、デバイス、方法、およびプロセスの適応、修正、または両方は、本明細書に企図されるように実行されてよい。
【００５５】
本明細書を通して、物品、デバイス、システム、およびアーキテクチャが、特定の成分を有する、含む（ｉｎｃｌｕｄｉｎｇ）、または含む（ｃｏｍｐｒｉｓｉｎｇ）と記載されている場合か、またはプロセスおよび方法が特定のステップを有する、含む、または含むと記載されている場合には、列挙される成分から本質的に構成されるかまたは構成される本開示の物品、デバイス、システム、およびアーキテクチャが存在すること、ならびに、列挙されるプロセスステップから本質的に構成されるかまたは構成される本開示によるプロセスおよび方法が存在することがさらに企図される。
【００５６】
ステップの順序または特定のアクションを実行するための順序は、本開示が使用可能である限り、重要ではないことを理解されたい。さらに、２またはそれを超えるステップまたはアクションは、同時に実行されてよい。
【００５７】
本開示における、例えば背景技術の節における任意の刊行物への言及は、その刊行物が、本開示において提示される特許請求の範囲に関して先行技術として役立つことを認めるものではない。背景技術の節は、明確にするために提示されるものであり、特許請求の範囲に関する先行技術の説明を意味するものではない。
【００５８】
ヘッダーは読者の便宜のために設けている。ヘッダーの存在、配置、またはその両方は、本開示に記載される主題の範囲を制限することを意図するものではない。
【００５９】
特定の実施形態では、本開示は、多孔質炭素材料の複数の超薄シートと非導電性ポリマーの組合せによって達成される相乗効果の認識を包含する。例えば、非導電性ポリマーと、多孔質炭素材料の超薄シートを含むカーボンフィラーの両方を含むナノコンポジットは、カソード材料として使用すると、熱特性および電気化学的性質の向上をもたらすことがある。例えば、カーボンフィラーの重量パーセントが０．１％〜２％の範囲であるナノコンポジット（またはナノコンポジットを含有する電池）は、ナノコンポジットのみの成分材料よりも室温（例えば、約２５℃）と高温（例えば、約１００℃またはそれを超える温度）の両方で、導電率の向上、熱安定性の増加、比充電／放電容量の増加、およびより安定したサイクル性能を示すことができる。
【００６０】
本開示に記載される電池（例えば、リチウムイオン電池またはリチウム硫黄電池）は、特定の実施形態において、油井内の状態を測定するか、その他の石油関連の操作中、例えば石油の発見や回収中などに使用されるダウンホール機器に電力を供給するために使用することができる。ダウンホール機器には、掘削および石油の回収中の油井において、圧力および温度をそれぞれ測定するための圧力センサおよび温度センサが含まれ得る。油井の状態は、８０℃〜１００℃またはそれを超える範囲の温度で変化する可能性がある。これらの状態をモニターする機能により、掘削および石油の回収をより効果的に行うことができ、潜在的な安全上の懸念（例えば、温度、圧力、または両方の急な上昇に起因）を早期に特定し、機器の損傷および人身への傷害のリスクを大幅に削減できる。例えば、本開示に記載される電池は、ダウンホール機器に電力を供給するために使用される従来の電池と比較して、改善された安全性、電気化学的性質、および安定性を有し得る。例えば、本開示に記載されるリチウムイオン電池およびリチウム硫黄電池は、従来のカソード材料を採用した電池よりもエネルギー密度、サイクル寿命、および構造安定性が向上した軽量電源を提供する。
【００６１】
特定の実施形態では、本開示に記載される電池は、そうでなければ熱暴走の可能性を制限する試みで使用され得る複雑な工学技術および安全装置の必要性を不要にする（または減少させる）。例えば、安全装置は、電池における高圧を緩和して熱暴走を防ぐのに役立つことがあるが、そのような装置は１００％効果的ではないか、または完全に信頼できない。代わりに、本開示に記載される電池は、複雑な安全装置に頼らずに熱暴走を防止するための、より高い費用効果およびより安全な選択肢を提供する。
【００６２】
ナノコンポジット
多孔質炭素材料の調製
図１Ａは、ナノコンポジットを調製するための方法１００の実例となる例を示す。方法１００は、必要に応じて、ステップ１１０で多孔質炭素材料の複数の超薄シートを調製することで始まる。ステップ１１０で調製した多孔質炭素材料の超薄シートは、１原子の厚さであってもよいし、約２〜５個の単一原子の厚さであってもよい。多孔質炭素材料は、穴のある還元型酸化グラフェン（ＨＲＧＯ）などの多孔質の還元型酸化グラフェンであってよい。
【００６３】
図１Ｂは、ＨＲＧＯを調製するための方法１０２の実例となる例を示す。図１Ｂのステップ１１２では、硝酸銀（ＡｇＮＯ３）を鋳型前駆体として、酸化グラフェンを含む水性混合物に添加する。水性酸化グラフェン混合物は、酸化グラフェンを少なくとも２ミリグラム／ミリリットル（ｍｇ／ｍＬ）の濃度で含有する。例えば、水性酸化グラフェン混合物は、酸化グラフェンを２ｍｇ／ｍＬ〜１０ｍｇ／ｍＬの範囲の濃度で含有することがあり得る。特定の実施形態では、水性酸化グラフェン混合物中の酸化グラフェンの濃度は、混合物の総重量に基づいて８０％〜９５重量％である。ＡｇＮＯ３の溶液は、少なくとも１：２５０の体積比（ＡｇＮＯ３溶液の体積：酸化グラフェン混合物の体積）で添加される。ＡｇＮＯ３溶液の濃度は、ＡｇＮＯ３の重量と使用する溶媒（例えば、水）の重量に基づいて、少なくとも５重量％（例えば、５重量％〜２０重量％）である。
【００６４】
ステップ１１４では、還元剤を使用して、ＡｇＮＯ３鋳型前駆体の存在下で酸化グラフェンを還元する。例えば、還元剤は、ヒドラジン水和物を含む溶液であってよい。ステップ１１４では、この還元剤溶液を、少なくとも０．０１２：５０の体積比（還元剤溶液の体積：酸化グラフェンとＡｇＮＯ３混合物の体積）で添加する。
【００６５】
ステップ１１６では、サンプルをマイクロ波に曝露して複数の鋳型化された還元型酸化グラフェン（ＲＧＯ）シートを得る。マイクロ波電力は少なくとも９００Ｗであり、サンプルはマイクロ波に少なくとも２分間曝される。例えば、マイクロ波電力は、９００Ｗ〜１８００Ｗの範囲であり得る。鋳型化された各ＲＧＯシートは、ＲＧＯシートの基底面上のいくつかの鋳型化された領域を覆う複数のＡｇナノ粒子鋳型を含む。鋳型化されたＲＧＯサンプルの例の走査型電子顕微鏡写真を図５Ａに示す。
【００６６】
ステップ１１８では、ステップ１１６の混合物が洗浄される。混合物中の固体は密度に基づいて（例えば、遠心分離および上清の除去によって）液体から分離される。次に、固体を洗浄流体に再分散させて、鋳型化されたＲＧＯシートから残留材料を除去する。このプロセスは、複数回繰り返すことができる。洗浄流体には、蒸留水、別の溶媒（例えば、有機溶媒）、１またはそれを超える塩、酸（例えば、希塩酸）、またはこれらの組合せが含まれてよい。鋳型化されたＲＧＯシートを洗浄した後、それらを洗浄流体から分離し、乾燥させて鋳型化されたＲＧＯシートの粉末を得る。次に、材料を室温または３０℃、４０℃、５０℃、または６０℃の温度で乾燥させる。次に、生成物を、１時間、２時間、６時間、１２時間、２４時間、または同様の期間、乾燥させる。
【００６７】
ステップ１２０では、鋳型化されたＲＧＯシートを（例えば、炉内で）少なくとも２時間、少なくとも２５０℃（例えば、２５０℃〜３５０℃）の温度に加熱して、その後の酸化グラフェンシートでの細孔の形成のためにＡｇ鋳型の触媒活性を向上させる。
【００６８】
ステップ１２２およびステップ１２４では、マイクロ波照射下で硝酸溶液に鋳型を溶解し、それによって下にある鋳型化された領域を除去することにより、鋳型化されたＲＧＯシートから少なくとも一部のＡｇナノ粒子鋳型を削除する。硝酸溶液は、硝酸を少なくとも１モル／リットル（ｍｏｌ／Ｌ）（例えば、１ｍｏｌ／Ｌ〜３ｍｏｌ／Ｌ）の濃度で含む。例えば、硝酸溶液は、硝酸を２．６ｍｏｌ／Ｌの濃度で含むことができる。鋳型化されたＲＧＯシートは、硝酸溶液に少なくとも２ｍｇ／ｍＬの濃度で添加される。マイクロ波照射に使用するマイクロ波電力は、少なくとも９００Ｗである。例えば、マイクロ波電力は、９００Ｗ〜１８００Ｗの範囲であり得る。サンプルはマイクロ波に少なくとも２分間曝される。Ａｇナノ粒子の鋳型を除去した後、複数の穴のある還元型酸化グラフェン（ＨＲＧＯ）シートが得られる。各ＨＲＧＯシートは、孔の位置がそれらの除去前のＡｇナノ粒子テンプレートの位置に対応するように複数の孔を含む。ＨＲＧＯサンプルの例の走査型電子顕微鏡写真を図５Ｂに示す。
【００６９】
ステップ１２６では、ステップ１２２およびステップ１２４の生成物が洗浄される。例えば、固体は密度に基づいて（例えば、遠心分離および上清の除去によって）液体から分離される。次に、固体を洗浄流体に再分散させて、ＨＲＧＯシートから残留材料を除去する。このプロセスは、複数回繰り返すことができる。洗浄流体には、蒸留水、別の溶媒（例えば、有機溶媒）、１またはそれを超える塩、酸（例えば、希塩酸）、またはこれらの組合せが含まれてよい。ＨＲＧＯシートを洗浄した後、それらを洗浄流体から分離し、乾燥させてＨＲＧＯシートの粉末を得る。次に、材料を室温または３０℃、４０℃、５０℃、または６０℃の温度で乾燥させる。生成物を、１時間、２時間、６時間、１２時間、２４時間、または同様の期間、乾燥させる。
【００７０】
多孔質炭素材料とポリマーマトリックス前駆体の組合せ
図１Ａに戻ると、ナノコンポジット混合物が方法１００のステップ１３０で形成される。ステップ１３０では、多孔質炭素材料の複数の超薄シート（ステップ１１０または他の方法で得たもの）を非導電性ポリマーマトリックス前駆体（例えば、スチレン、メタクリル酸メチル、または両方）および重合開始剤（例えば、過酸化ベンゾイル）と接触させる（例えば、組み合わせるかまたは混合する）。開始剤は、１：５〜１：２０の範囲の重合開始剤：非導電性ポリマー前駆体の重量比で添加される。カーボンフィラーは、０．１％〜２％の範囲の重量パーセントで添加され、ここで重量パーセントは、非導電性ポリマーとカーボンフィラーの総重量に基づく。例えば、カーボンフィラーは、約１％の重量パーセントで添加されてよい。
【００７１】
超音波処理およびマイクロ波処理
ステップ１４０では、ステップ１３０のナノコンポジット混合物が超音波処理され、マイクロ波照射されてナノコンポジットを形成する。超音波処理は、２５キロヘルツ（ｋＨｚ）〜４５ｋＨｚの範囲の周波数と少なくとも６０Ｗの電力（例えば、６０Ｗから１２０Ｗ）で少なくとも３０分間実行される。マイクロ波照射は、少なくとも９００Ｗの電力で少なくとも２分間実行される。例えば、マイクロ波電力は、９００Ｗ〜１８００Ｗの範囲である。超音波処理およびマイクロ波照射の後には、前述の洗浄および乾燥ステップが続く場合がある。
【００７２】
ポリマーマトリックス前駆体の重合
方法１００のステップ１５０では、ナノコンポジット混合物を少なくとも７０℃の温度で加熱してポリマーマトリックス前駆体を重合する。例えば、ナノコンポジット混合物は、７０℃〜９０℃の範囲の温度で加熱されてよい。ナノコンポジットは、ステップ１５０の完了後に形成される。例えば、スチレンを重合させてポリスチレンを形成することができる。例えば、メタクリル酸メチルを重合させてポリ（メタクリル酸メチル）（ＰＭＭＡ）を形成することができる。例えば、ポリスチレンとＰＭＭＡの混合物、またはポリスチレン−ＰＭＭＡのハイブリッドモノマーを重合させて、ポリスチレンとＰＭＭＡのコポリマーを形成することができる。重合の後には、前述の洗浄および乾燥ステップが続く場合がある。
【００７３】
図２は、例示的な実施形態によるナノコンポジット２００を示すブロック図である。例えば、ナノコンポジット２００には、非導電性ポリマー２１０およびカーボンフィラー２２０が含まれる。非導電性ポリマー２１０は、ポリスチレン、ポリ（メチルメタクリレート）（ＰＭＭＡ）、ポリスチレンとＰＭＭＡのブレンド、またはポリスチレンとＰＭＭＡのコポリマーであってよい。
【００７４】
ナノコンポジット２００中のカーボンフィラー２２０の重量パーセントは、０．１％〜２％の範囲であり、ここで重量パーセントは、非導電性ポリマーとカーボンフィラーの総重量に基づく。カーボンフィラー２２０には、多孔質炭素材料の複数の超薄シートが含まれる。例えば、多孔質炭素材料には、多孔質の還元型酸化グラフェンまたは穴のある還元型酸化グラフェンが含まれ得る。カーボンフィラー２２０中の多孔質炭素材料の超薄シートの少なくとも一部には、平均径が２ｎｍ〜５ｎｍの範囲の複数の細孔（例えば、穴）が含まれる。カーボンフィラー２２０中の多孔質炭素材料の複数のシートの少なくとも一部の平均シート厚さは、１ｎｍ〜４ｎｍの範囲である。カーボンフィラー２２０中の多孔質炭素材料のブルナウアー−エメット−テラー（ＢＥＴ）表面積は、約２００ｍ２／ｇまたはそれを超える。ナノコンポジットサンプルの例の走査型電子顕微鏡写真を図５Ｃに示す。
【００７５】
ナノコンポジット２００の導電率は、約１０−４Ｓ／ｃｍまたはそれを超え、ガラス転移温度（Ｔｇ）は、約９０℃またはそれを超える。ナノコンポジットの例の導電率を図８に示し、Ｔｇを計算するために使用され得るナノコンポジットサンプルの例の示差走査熱量測定（ＤＳＣ）曲線を図９に示す。特定の理論に縛られることを望むものではないが、カーボンフィラーは、非導電性ポリマーと組み合わせると、ナノコンポジットに導電率の増加をもたらすと同時に、その熱安定性を向上させる（例えば、非導電性ポリマーのガラス転移温度を上昇させることによる）と考えられる。ナノコンポジットサンプルおよび非導電性ポリマーのさまざまな例について測定したガラス転移温度を表１に示す。
【００７６】
リチウムイオン電池およびリチウム硫黄電池
前述のナノコンポジットは、高温での動作に耐えるように設計された電池（例えば、リチウムイオンおよびリチウム硫黄電池）のカソード材料として使用することができる。図３は、この目的で設計された電池３００の実例となる例を示す。電池３００には、カソード３２０、電解質３３０、セパレータ３４０、およびアノード３５０が含まれる。カソードは、カソード材料３０１を含み、これはカーボンフィラー／非導電性ポリマーナノコンポジット３０５（例えば、図１Ａに示される方法１００のステップ１５０で得たナノコンポジット）と、その他の１または複数の添加剤３１０を含む。１または複数の添加剤３１０は、溶媒中で調製することができ、結合剤、導電性添加剤、硫黄、またはこれらの組合せを含むことができる。結合剤は、例えば、ポリフッ化ビニリデン、ポリエチレンオキシド（ＰＥＯ）またはポリ（テトラフルオロエチレン）（ＰＴＦＥ）であってよい。導電性添加剤は、例えば、カーボンブラックまたはカーボンナノチューブ（ＣＮＴ）系の添加剤であってよい。溶媒は、例えば、Ｎ−メチル−２−ピロリドンまたはテトラヒドロフランであってよい。
【００７７】
ナノコンポジット中の結合剤と導電性添加剤の合計重量パーセントは、５％〜２０％の範囲であってよく、ここで重量パーセントは、（ｉ）非導電性ポリマー、（ｉｉ）多孔質炭素材料の複数の超薄シート、および（ｉｉｉ）ナノコンポジットに存在する結合剤、導電性添加剤または両方の総重量に基づく。ナノコンポジット中の結合剤の量はゼロであってよい；または、ナノコンポジット中の導電性添加剤の量はゼロであってよい。あるいは、ナノコンポジットは、結合剤と導電性添加剤の両方を含んでよい。特定の実施形態では、ナノコンポジット中の結合剤と導電性添加剤の合計重量パーセントは、約１０％である。
【００７８】
特定の実施形態では、ナノコンポジットは、５０マイクロメートル（μｍ）〜２００μｍの範囲の厚さのフィルムであり、一方、その他の実施形態では、ナノコンポジットは、厚さが１０μｍ〜２０μｍの範囲のフィルムである。ナノコンポジットのフィルムは、銅箔などの集電体の上に作製されてよい。例えば、ナノコンポジットの均一なスラリーを溶媒中で調製し、銅箔の上に広げ、乾燥させる。
【００７９】
特定の実施形態では、電池３００はリチウムイオン電池である。リチウムイオン電池に関して、カソード３５０は、例えば、リチウム金属またはリチウム金属酸化物であってよい。リチウムイオン電池に関して、電解質３３０は、例えば、１またはそれを超える有機溶媒に溶解した１またはそれを超えるリチウム塩であってよい。例えば、１またはそれを超えるリチウム塩には、六フッ化リン酸リチウムが含まれ得る。有機溶媒には、例えば、エチレンカーボネートまたはジメチルカーボネートが含まれ得る。アノード３５０とカソード３２０の間に置かれているセパレータ３４０はポリプロピレン膜である。
【００８０】
リチウムイオン電池は、室温（例えば、約２５℃）と高温（例えば、１００℃またはそれを超える温度）の両方で改良された電気化学的性能を示すことができる。例えば、リチウムイオン電池の比容量（例えば、比充電／放電容量）は、約２５℃で１００ｍＡｈ／ｇ〜６００ｍＡｈ／ｇまたはそれを超える範囲であり得る。例えば、リチウムイオン電池の比容量（例えば、比充電／放電容量）は、約約１００℃で５ｍＡｈ／ｇ〜２０ｍＡｈ／ｇまたはそれを超える範囲であり得る。リチウムイオン電池は、約２５℃で５０ｍＡｈ／ｇ〜２００ｍＡｈ／ｇの範囲の可逆容量を有し得る。リチウムイオン電池は、約１００℃で５ｍＡｈ／ｇ〜２０ｍＡｈ／ｇの範囲の可逆容量を有し得る。
【００８１】
本開示に記載されるナノコンポジットを含むリチウムイオン電池は、安定したままであり、室温（例えば、約２５℃）と高温（例えば、１００℃またはそれを超える温度）の両方で複数回の充電／放電サイクル後にその有用な電気化学的性質を保持することができる。例えば、約２５℃または１００℃での１００回の充電／放電サイクルの後、リチウムイオン電池は、同じ温度での最初の充電サイクルで測定された初期比容量と比較して、その比容量の少なくとも９０％を保持し得る。例えば、１００℃での１００回の充電／放電サイクルの後、リチウムイオン電池のクーロン効率は、９０％であるかまたはそれを超え得る。
【００８２】
特定の実施形態では、電池３００はリチウム硫黄電池である。リチウム硫黄電池のカソード材料を調製するため、ナノコンポジットは、例えば、１または複数の添加剤３１０の１つとして硫黄をさらに含んでよい。ナノコンポジット３０１には、硫黄元素、硫黄含有塩、硫黄とリチウムを含有する塩、硫黄／グラフェンコンポジット、またはこれらの組合せの形態で硫黄が含まれてよい。硫黄を含むナノコンポジットの場合、ナノコンポジット中の硫黄の重量パーセントは、４０％〜８０％の範囲であり、ここで重量パーセントは、（ｉ）非導電性ポリマー、（ｉｉ）多孔質炭素材料の複数の超薄シート、および（ｉｉｉ）ナノコンポジットに存在する結合剤、導電性添加剤または両方、および（ｉｖ）添加した硫黄の総重量に基づく。例えば、ナノコンポジット中の硫黄の重量パーセントは、６０％〜８０％の範囲であってよい。例えば、ナノコンポジット中の硫黄の重量パーセントは、７０％〜８０％の範囲であってよい。
【００８３】
リチウム硫黄電池に関して、カソード３５０は、例えば、リチウム金属またはリチウム金属酸化物であってよい。リチウム硫黄電池に関して、電解質３３０は、例えば、１またはそれを超える有機溶媒に溶解した１またはそれを超えるリチウム塩であってよい。例えば、リチウム塩は、ビス（トリフルオロメタン）スルホンイミドリチウム塩（ＬｉＴＦＳＩ）を含み得る。例えば、有機溶媒は、１，２−ジメトキシエタン（ＤＭＥ）または１，３−ジオキソラン（ＤＯＬ）を含み得る。アノード３５０とカソード３２０の間に置かれているセパレータ３４０はポリプロピレン膜である。
【００８４】
実験例
実施例１：ナノコンポジットのＸ線回折
ＣｕＫα放射線（１．５４４３０オングストローム（Å））を３０キロボルト（ｋＶ）および４０ミリアンペア（ｍＡ）で使用して、Ｐｈｉｌｉｐｓ−ＰＷ  １７２９  Ｘ線回折計（Ｈｏｌｌａｎｄ）でサンプルのＸ線回折（ＸＲＤ）研究を行った。図４は、未変性ポリスチレン（ＰＳ）、銀ナノ粒子鋳型を含む還元型酸化グラフェンシート（ＡｇＮＰｓ／ＲＧＯ）、ＨＲＧＯ、ポリスチレン中に０．１重量パーセント（重量％）のＨＲＧＯを含有するナノコンポジット（０．１％ＨＲＧＯ／ＰＳ）、ポリスチレン中に１重量％のＨＲＧＯを含有するナノコンポジット（１％ＨＲＧＯ／ＰＳ）、ポリスチレン中に２重量％のＨＲＧＯを含有するナノコンポジット（２％ＨＲＧＯ／ＰＳ）、およびポリスチレン中に４重量％のＨＲＧＯを含有するナノコンポジット（４％ＨＲＧＯ／ＰＳ）のＸ線回折パターンを示す。
【００８５】
図４に示されるように、ポリスチレンマトリックスに対応する約２θ＝２０°でのＸ線回折ピークの強度は、ポリスチレン中のＨＲＧＯの重量パーセントが増加するにつれて低下した。この約２θ＝２０°でのピーク強度の低下は、ＨＲＧＯシートがポリスチレンマトリックスに均一に分散していたことを示した。ＨＲＧＯシートがポリスチレンマトリックスに均一に分散していたため、ナノコンポジットは、ＨＲＧＯの望ましい電気的、電気化学的、熱的、および機械的性質（例えば、ＨＲＧＯの電子移動度、電気伝導率／導電率、および熱伝導率の向上）を保持する可能性が高かった。
【００８６】
実施例２：ナノコンポジットの微細構造
ナノコンポジットおよびそれらの成分材料を、走査型電子顕微鏡法（ＳＥＭ、ＦＥＩ  ＱＵＡＮＴＡ（商標）２００、米国）を使用して観察した。サンプルを試料台に取り付け、スパッタリングシステム（ＰＯＬＡＲＯＮ（商標）Ｅ６１００、Ｂｉｏ−Ｒａｄ、米国）によって金でコーティングした。
【００８７】
図５Ａは、その表面にＡｇナノ粒子鋳型を含む還元型酸化グラフェンシート（ＡｇＮＰｓ／ＲＧＯ）の走査型電子顕微鏡写真を示す。ＳＥＭ顕微鏡写真に帯電がないことにより、ＲＧＯシートのネットワークと個々のシート自体の両方が導電性であることが示された。
【００８８】
図５Ｂは、その表面にＡｇナノ粒子鋳型を含む還元型酸化グラフェンシート（ＡｇＮＰｓ／ＲＧＯ）の走査型電子顕微鏡写真を示す。図５Ｂの差し込み図は、同じＨＲＧＯサンプルの高倍率の顕微鏡写真を示す。図５Ｂに示す顕微鏡写真によると、ＨＲＧＯサンプルは多孔質構造を有していた。さらに、前述のＡｇＮＰｓ／ＲＧＯサンプルと同様に、ＳＥＭ顕微鏡写真に帯電がないことにより、ＲＧＯシートおよびのネットワークと個々のシートの両方が導電性であることが示された。
【００８９】
図５Ｃは、１％ＨＲＧＯ／ＰＳナノコンポジットサンプルの走査型電子顕微鏡写真を示す。画像内の明るい点は、ポリスチレン（ＰＳ）で覆われたナノコンポジット領域に対応している。画像内の垂直の割れ目は、複数の（例えば、２またはそれを超える）ＨＲＧＯシートの積み重ねに対応する。比較のために、未変性ＰＳの微細組織を図５Ｄに示す。ＰＳのみ（図５Ｄ）はチェーン状の構造であったが、１％ＨＲＧＯ／ＰＳナノコンポジット（図５Ｃ）には超薄ＨＲＧＯシートを覆うＰＳコーティングが含まれていた。
【００９０】
高解像度透過型電子顕微鏡法（ＨＲＴＥＭ）を、ＪＥＯＬ  ＪＳＭ−２１００Ｆ  透過型電子顕微鏡（米国）を使用して２００ｋＶで行った。透過型電子顕微鏡法用のサンプルを調製するために、画像化する各サンプルをエタノールに分散させた。次に、各１滴の混合物を銅グリッド上に置き、画像化する前に乾燥させた。
【００９１】
図６Ａは、ＡｇＮＰｓ／ＲＧＯサンプルのマイクロ波照射と、硝酸溶液中でのサンプルの還流の後に得られたＨＲＧＯサンプルの透過型電子顕微鏡写真を示す。図６Ａに示されるように、ＨＲＧＯシートは、その基底面に沿って細孔を含む。残留するＡｇナノ粒子鋳型は、透過型電子顕微鏡写真では観察されなかった。これは、Ａｇナノ粒子がマイクロ波照射および硝酸での還流中に完全に除去されたことを示している。これらの観察は、Ａｇの存在に関連するＨＲＧＯのＸ線回折パターンにピークがないことと一致した（図４参照）。全体として、図６Ａおよび図４に示す結果の組合せは、Ａｇナノ粒子鋳型がマイクロ波照射および硝酸溶液中での還流によって完全に除去されたことを裏付ける。
【００９２】
図６Ａに示す大部分の細孔の場合、各々の細孔は単一のＡｇナノ粒子鋳型に関連付けられている。しかし、鋳型の除去の間に、一部のＡｇナノ粒子はＨＲＧＯシートの表面に沿ってトラックを作製した。これらのトラックは、マイクロ波照射および硝酸での還流を受けて鋳型を除去する間に、ＲＧＯ表面に沿ったＡｇナノ粒子鋳型の動きによって引き起こされた可能性がある。Ａｇナノ粒子鋳型が大きいほど、一般に、直径の大きな細孔（または幅の広いトラック）が生成される。一部の細孔（またはトラック）は、ＲＧＯシート上で互いに近接していた複数のＡｇナノ粒子鋳型を除去したことに起因している可能性がある。例えば、隣接する鋳型が融合して、分岐したトラックまたは図６Ａに示すような大きな単一の細孔を形成している可能性がある。全体として、これらの結果は、Ａｇナノ粒子鋳型が鋳型に接触している炭素原子の酸化とその後の除去を触媒し、結果として細孔（およびトラック）が形成されることを裏付ける。一方、Ａｇナノ粒子鋳型から十分に離れていたＲＧＯシートの炭素原子は酸化されず、これらの領域に細孔は形成されなかった。
【００９３】
図６Ｂおよび図６Ｃは、それぞれ低倍率および高倍率での１％ＨＲＧＯ／ＰＳナノコンポジットサンプルの透過型電子顕微鏡写真を示す。特に、このサンプルでは、ＨＲＧＯシートが均等に分散され、ポリスチレンマトリックスに埋め込まれている。図６Ｂおよび図６Ｃに示されるように、マイクロ波照射および硝酸での還流によって調製されたＨＲＧＯシートは、大きい比表面積を有していた、これは、ＨＲＧＯシートのポリスチレンマトリックスへの接着によって増加した可能性がある。この接着（およびその後の表面積の増加）は、π−πスタッキングを介したポリスチレンマトリックスのフェニル基とＨＲＧＯシート間の相互作用によって促進された可能性がある。
【００９４】
図６Ｂおよび図６Ｃに示す透過型電子顕微鏡写真も、ＨＲＧＯシートのほとんどの細孔が、ＨＲＧＯシートの厚さ全体に広がっていたことを明らかにした。ＨＲＧＯシートは、電解質が各スタックの各ＨＲＧＯシートにより簡単にアクセスできるようにスタックされ、リチウムイオン電池とリチウム硫黄電池の両方のカソード材料としてのイオン輸送および性能が改良された。したがって、ＨＲＧＯシートのスタック構造のために、電解質は、各ＨＲＧＯシートの細孔およびトラックを介してだけでなく、拡張されたＨＲＧＯシート（例えば、ＨＲＧＯシートのスタック）間に形成された大きな連続的なチャネルを通して、より多くのカソード材料にアクセスできた。これらの特徴は、ナノコンポジットでのリチウムイオン輸送およびインターカレーションを、特に高い充電／放電率で（例えば、１００ｍＡ／ｇまたはそれを超える電流密度で）促進する上で重要な役割を果たす可能性がある。
【００９５】
実施例３：ＨＲＧＯのＢＥＴ表面積およびＢＪＨ細孔直径
図７Ａは、ＨＲＧＯサンプルの例の窒素吸着−脱着等温線を示す。この等温線を使用して、ＨＲＧＯサンプルのブルナウアー−エメット−テラー（ＢＥＴ）表面積を計算した。ＨＲＧＯシートは、４５７ｍ２／ｇという大きいＢＥＴ表面積を示し、これは、天然グラファイト（８．５ｍ２／ｇ）、元のグラフェン（２７５ｍ２／ｇ）、および未修飾ＨＲＧＯフォーム（１３１ｍ２／ｇ）よりも大きかった。
【００９６】
図７Ｂは、ＨＲＧＯサンプルの細孔直径分布のプロットを示す。細孔直径分布は細孔直径に対する微分細孔容積（ｄｉｆｆｅｒｅｎｔｉａｌ  ｐｏｒｅ  ｖｏｌｕｍｅ）とプロットされ、Ｂａｒｒｅｔｔ−Ｊｏｙｎｅｒ−Ｈａｌｅｎｄａ（ＢＪＨ）の理論を用いて計算された。ＢＪＨ計算により、ＨＲＧＯシートが多孔質構造を有することが確認され、２ｎｍ〜５ｎｍの範囲の平均細孔直径が明らかになった。
【００９７】
実施例４：ナノコンポジットの電気的性質
リチウムイオン電池およびリチウム硫黄電池のカソード材料として有用であるために、ナノコンポジットは、その他のカソード材料と同等の最小導電率を有していなければならない。ＬｉＣｏＯ２、ＬｉＭｎ２Ｏ４、およびＬｉＦｅＰＯ４などのその他の一般に使用されるカソード材料の導電率は、約１０−４〜１０−９Ｓ／ｃｍの範囲である。導電率の増加はカソード材料に望ましい。したがって、ナノコンポジットのサンプルの例の導電率（および抵抗）を測定して、そのカソード材料としての有用性を確認した。図８は、０．１重量％〜２重量％の異なる量のＨＲＧＯを含有するナノコンポジットサンプルの例の導電率（および抵抗）を示す。ナノコンポジットの導電率は、最初に、ナノコンポジットのＨＲＧＯ含量が０．１重量％から１重量％に増加するとともに増加した（抵抗は減少した）。次に、ＨＲＧＯ含量がさらに２重量％に増加するとき、ナノコンポジットの導電率は減少した（抵抗は増加した）。約１０−４Ｓ／ｃｍの最大導電率は、１重量％のナノコンポジットで観察された。この導電率は、カソード材料として使用される材料に適切である。
【００９８】
実施例５：ナノコンポジットの熱安定性
示差走査熱量測定（ＤＳＣ）は、ＨＩＴＡＣＨＩ、ＤＳＣ  ７０２０を使用して行った。図９は、ポリスチレンおよび０．１重量％〜４重量％の異なる量のＨＲＧＯを含有するＨＲＧＯ／ポリスチレンナノコンポジットのＤＳＣ曲線（つまり、熱流対温度のプロット）を示す。ＤＳＣ曲線で高い温度にシフトしたピークを示す材料は、熱安定性のより大きい材料に一致した。最適な熱安定性は、１重量％のＨＲＧＯ（１％ＨＲＧＯ／ＰＳ）を含有するＨＲＧＯ／ポリスチレンナノコンポジットについて観察され、このナノコンポジットの例が、高温での動作に耐えるように設計された電池（例えば、リチウムイオン電池またはリチウム硫黄電池）での使用に望ましい熱特性を有していたことを示す。
【００９９】
各々の材料のガラス転移温度（Ｔｇ）は、図９に示すデータから計算された。さまざまなナノコンポジット配合物のＴｇ値を表１に示す。Ｔｇの値は、ナノコンポジットカソードの効果的な熱動作限界（つまり、適切な動作温度の範囲）を決定する。一般に、ナノコンポジットカソードは、約Ｔｇの温度まで機能し続けることになる。
【０１００】
【表１】
2021509762.tif 000002
【０１０１】
実施例６：ナノコンポジットの電気化学的性質
この実験例では、１０ｍｇ／ｍＬのＮ−メチル−２−ピロリドン溶媒中で９０重量％の１％ＨＲＧＯ／ＰＳサンプルを５重量％の導電剤カーボンブラックと、５重量％の結合剤ポリフッ化ビニリデンと混合することによってカソードを作製した。この混合物の均一なスラリーを調製し、集電体として機能する銅箔基板上にフィルムとして広げた。次に、このフィルムを真空下６０℃で乾燥させた。
【０１０２】
ポリプロピレン膜セパレータ（Ｃｅｌｇａｒｄ  ２３２５、Ｃｅｌｇａｒｄ、Ｉｎｃ．、米国）およびリチウム金属（純度  ９９．９％）アノードを備えた２電極コインハーフセルにカソードを使用した。電解質は、エチレンカーボネート（ＥＣ）：ジメチルカーボネート（ＤＭＣ）の体積で１：１の混合物中の１．２ｍｏｌ／Ｌヘキサフルオロリン酸リチウム（ＬｉＰＦ６）であった。セルを乾燥室で組み立て、マルチチャネル電池テスター（ＴＯＹＯ  ＴＯＳＣＡＴ−３１００Ｕ、米国）を使用して、０．００５ボルト（Ｖ）〜３Ｖの電位範囲で１００ｍＡ／ｇの電流密度で定電流充電／放電した。
【０１０３】
図１０は、２５℃で１００ｍＡ／ｇの電流密度でのコインセル電池の初期の定電流充電／放電曲線を示す。この実験例では、典型的な充電／放電サイクルを、（ｉ）充電サイクル（この間、０．００５Ｖの下限電圧に達するまでＬｉ＋挿入が起こる）および（ｉｉ）放電サイクル（この間、３Ｖのカットオフ電圧に達するまでＬｉ＋抽出が起こる）と定義した。図１０に示す充電および放電の電圧プロフィールは、Ｌｉ＋がカソード構造にうまく挿入されたことを示した。充電サイクルの間、電圧プラトーが約０．９Ｖで観察された。このプラトーは、電圧が着実に０．００５Ｖに下がるまで維持された（０．５Ｖから３Ｖの電圧ウィンドウの結果がここに示す）。
【０１０４】
図１０に示した結果に基づいて、この充電／放電サイクルの間、コインセル電池の比充電容量は１９０ｍＡｈ／ｇ、比放電容量は１７７ｍＡｈ／ｇであった。サイクル中に観察された不可逆的な容量損失（つまり、充電容量と放電容量の差）は、主にカソード材料の表面での固体電解質界面（ＳＥＩ）層の形成、リチウムイオンと、酸素を含むカソード材料の残留官能基との反応、またはその両方に起因する。
【０１０５】
図１１は、約２５℃で１００ｍＡ／ｇの電流密度での最初の２５サイクルのコインセル電池の比容量を示す。１００ｍＡ／ｇの電流密度で、コインセル電池は、１００サイクルの間、１８１ｍＡｈ／ｇの比充電容量および１７３ｍＡｈ／ｇの比放電容量を保持した。
【０１０６】
表２に示すように、コインセル電池の比容量は、ＬｉＣｏＯ２（１５５ｍＡｈ／ｇ）およびＬｉＦｅＰＯ４（１７０ｍＡｈ／ｇ）などのその他の一般的に使用されるカソード材料を含む電池の比容量と比較して、大幅に増加した。表２に示すように、ＨＲＧＯ／ＰＳナノコンポジットを含むカソード材料を含有するコインセル電池も、同様の電位窓で機能し、その他の一般的なカソード材料と比較して、優れたサイクル寿命、広い温度範囲、優れた熱安定性、毒性の低減、およびコストの低減を示した。
【０１０７】
【表２】
2021509762.tif 000003
【０１０８】
図１２は、１００℃で１００ｍＡ／ｇの電流密度でのコインセル電池の初期の定電流充電／放電曲線を示す。電池は、それぞれ１３．５ｍＡｈ／ｇおよび１４．１ｍＡｈ／ｇの許容可能な比充電および放電容量を示した。この電池は、既存の電池と比較して、容量が増加し、熱安定性が向上した。本発明者らの知る限り、これが、高温リチウムイオン電池のカソード材料としてのナノコンポジットの最初の証拠であった。
【０１０９】
図１３は、１００ｍＡ／ｇおよび１００℃での最初の１００回の充電／放電サイクルの間のコインセル電池の比容量を示す。１００サイクルの後、電池の比充電容量および比放電容量はそれぞれ１２．５ｍＡｈ／ｇおよび１１．８ｍＡｈ／ｇであった。したがって、電池は、１００℃で１００回の充電／放電サイクルの後に、その比容量（例えば、比充電容量、比放電容量、または両方）の少なくとも９０％を保持した。
図１３は、各サイクルでのコインセル電池のクーロン効率も示している。クーロン効率（ＣＥ）は以下のように計算した。
ＣＥ（％）＝（比放電容量／比充電容量）×１００  式１
【０１１０】
コインセル電池は、１００℃で１００サイクルで１００％またはそれを超えるクーロン効率を示した。１００％よりも大きいクーロン効率は、いわゆるアノードの「オーバーハング」に起因し得る。
【０１１１】
本開示に記載されるさまざまな実施の要素は、以前に具体的に明記されていないその他の実施を形成するために組み合わせることができる。要素は、その動作に悪影響を与えることなく、本開示に記載されるプロセスから除外されてもよい。さらに、図に示された論理フローは、望ましい結果を達成するために、必ずしも示された特定の順序または順番を必要としない。さまざまな別個の要素を１またはそれを超える個々の要素に組み合わせて、本開示に記載される機能を実行することができる。
【０１１２】
本明細書を通して、ナノコンポジット、材料、およびシステムが、特定の成分を有する、含む（ｉｎｃｌｕｄｉｎｇ）、または含む（ｃｏｍｐｒｉｓｉｎｇ）と記載されている場合か、またはプロセスおよび方法が特定のステップを有する、含む、または含むと記載されている場合には、列挙される成分から本質的に構成されるかまたは構成される本開示の装置およびシステムが存在すること、ならびに、列挙されるプロセスステップから本質的に構成されるかまたは構成される本開示によるプロセスおよび方法が存在することがさらに企図される。
【０１１３】
ステップの順序または特定のアクションを実行するための順序は、本開示に記載されるアプローチが使用可能である限り、重要ではないことを理解されたい。さらに、２またはそれを超えるステップまたはアクションは、同時に実行されてよい。
【０１１４】
本開示に記載されるアプローチは、特定の好ましい実施形態に関して特に示され、記載されているが、添付される特許請求の範囲により定義される本開示の精神および範囲から逸脱することなく、形態および詳細におけるさまざまな変更がそこで行われ得ることは、当業者に当然理解される。
【図１Ａ】
2021509762.tif 000004
【図１Ｂ】
2021509762.tif 000005
【図２】
2021509762.tif 000006
【図３】
2021509762.tif 000007
【図４】
2021509762.tif 000008
【図５Ａ】
2021509762.tif 000009
【図５Ｂ】
2021509762.tif 000010
【図５Ｃ】
2021509762.tif 000011
【図５Ｄ】
2021509762.tif 000012
【図６Ａ】
2021509762.tif 000013
【図６Ｂ】
2021509762.tif 000014
【図６Ｃ】
2021509762.tif 000015
【図７】
2021509762.tif 000016
【図８】
2021509762.tif 000017
【図９】
2021509762.tif 000018
【図１０】
2021509762.tif 000019
【図１１】
2021509762.tif 000020
【図１２】
2021509762.tif 000021
【図１３】
2021509762.tif 000022
【国際調査報告】
2021509762.tif 000023
2021509762.tif 000024
2021509762.tif 000025